(57)【要約】【課題】高炉から出銑された溶銑に対して、酸素源を供給して脱珪や脱燐を行う溶銑予備処理を施すことなく、溶銑を転炉へ装入し、酸素ガスを供給して溶鋼を製造する製鋼用転炉における吹錬制御方法において、脱炭吹錬計算に用いる溶銑Ｃ濃度を計算値として精度を向上することにより、脱Ｃ吹錬を最適化する。【解決手段】酸素ガスの供給を開始する前の溶銑のＣ濃度として、溶銑の温度と溶銑に含まれている元素のうち少なくともＳｉ，ＭｎおよびＴｉの濃度分析値とに基づいて計算されるＣ濃度（Ｃ１）を用いて、酸素ガスの供給によって溶銑のＣ濃度が０．５０質量％以下の溶鋼になった後の溶鋼中のＣ濃度が目標値に的中するように、酸素ガスの供給量を制御する。【選択図】図１
2015196901.tif 000002
【特許請求の範囲】
【請求項１】
高炉から出銑された溶銑に対して、酸素源を供給して脱珪や脱燐を行う溶銑予備処理を施すことなく、該溶銑を転炉へ装入し、酸素ガスを供給して溶鋼を製造する製鋼用転炉における吹錬制御方法であって、
前記酸素ガスの供給を開始する前の該溶銑のＣ濃度として、該溶銑の温度と該溶銑に含まれている元素のうち少なくともＳｉ，ＭｎおよびＴｉの濃度分析値とに基づいて計算されるＣ濃度（Ｃ１）を用いて、
前記酸素ガスの供給によって該溶銑のＣ濃度が０．５０質量％以下の溶鋼になった後の該溶鋼中のＣ濃度が目標値に的中するように、該酸素ガスの供給量を制御すること
を特徴とする製鋼用転炉における吹錬制御方法。
【請求項２】
高炉から出銑された溶銑に対して、酸素源を供給して脱珪や脱燐を行う溶銑予備処理を施した後、該溶銑予備処理後の溶銑を転炉へ装入し、酸素ガスを供給して溶鋼を製造する製鋼用転炉における吹錬制御方法であって、
前記溶銑予備処理における溶銑Ｃ濃度の低下量（ΔＣ）を該溶銑予備処理条件に基づいて計算し、
前記酸素ガスの供給を開始する前の該溶銑のＣ濃度として、前記溶銑予備処理を施す前の該溶銑のＣ濃度としての、該溶銑の温度と該溶銑に含まれている元素のうち少なくともＳｉ，ＭｎおよびＴｉの濃度分析値とに基づいて計算されるＣ濃度（Ｃ１）から、前記溶銑予備処理における溶銑中のＣ濃度低下量（ΔＣ）を減じたＣ濃度（Ｃ２）を用いて、
前記酸素ガスの供給によって該溶銑のＣ濃度が０．５０質量％以下の溶鋼になった後の該溶鋼中のＣ濃度が目標値に的中するように、該酸素ガスの供給量を制御すること
を特徴とする製鋼用転炉における吹錬制御方法。
【発明の詳細な説明】
【技術分野】
【０００１】
本発明は、製鋼用転炉における吹錬制御方法に関し、具体的には、転炉において酸素ガスを供給して吹錬を開始する前の諸々の関連データを用いて、吹錬末期の溶鋼中のＣ濃度を目標値に的中させるように、酸素供給量や冷却材使用量を調整して吹錬する、いわゆる静的吹錬制御方法における目標値への的中精度を向上する方法に関する。
【背景技術】
【０００２】
転炉で溶銑を吹錬して溶鋼を製造する際、一般的に、静的吹錬制御（スタティックコントロール）と動的吹錬制御（ダイナミックコントロール）とを組み合わせて、吹錬終了時の溶鋼Ｃ濃度や溶鋼温度を目標値に合わせるようにしている。
【０００３】
静的吹錬制御は、吹錬を開始する前における当該吹錬に関連する諸データを用いて、主として脱炭量と溶鋼温度変化量とを統計的計算式により推定して、酸素の供給量やスクラップ等の冷却材の使用量を定める方法である。
【０００４】
一方、動的吹錬制御は、吹錬の末期にサブランスを用いて吹錬中の溶鋼Ｃ濃度と溶鋼温度とを測定し、その後の酸素供給必要量や冷却材添加量を計算して、吹錬終了時の溶鋼Ｃ濃度と溶鋼温度の目標値への的中精度を高める方法である。
【０００５】
この内、静的吹錬制御は、予定する吹錬に用いる諸データを収集して予め用意してある統計的に作成された計算式に入力し、吹錬末期のＣ濃度や溶鋼温度を計算して当該予定吹錬に用いる酸素使用量を決めたり、スクラップ配合率を調整したりするだけであるので、吹錬目標に的中させるためのランニングコストは低い。その一方で、吹錬開始前の諸データから吹錬終了時の結果を予測するため、諸々の誤差が相乗的に影響し合いつつ蓄積されるので、的中精度を高めることが難しい。
【０００６】
そこで、吹錬が末期に至ってから、吹錬開始前および吹錬経過中の諸要因の影響による吹錬予測計算からの実績値のズレを、サブランスで実測することにより補正し、吹錬終了時の溶鋼Ｃ濃度と溶鋼温度を目標値に的中させる精度を向上させることが、一般的に行われている。
【０００７】
ただし、このサブランスによる実測は、サブランスプローブの使用を必要とするために、ランニングコストがかかる。この他、サブランスによる測定タイミングが適切でないと、サブランスを用いた測定後の酸素供給量の調整が吹錬終了までに間に合わなかったり、逆に、酸素供給必要量が多過ぎてその後の吹錬終点目標値への的中精度を低下させてしまったりする問題を生じる。
【０００８】
サブランスによる測定タイミングは、静的吹錬制御による予測計算値に基づいて決定されているので、静的吹錬制御の精度は動的吹錬制御を組み合わせて吹錬を行う場合にも重要である。そこで、従来から静的吹錬制御の精度向上の取組が多数行われてきた。
【０００９】
静的吹錬制御では、少なくとも吹錬末期の溶鋼Ｃ濃度と溶鋼温度とを、当該吹錬に用いる溶銑やスクラップに含まれる諸成分の含有質量や供給する酸素必要量に基づいて計算し、当該吹錬での目標値に合うように酸素必要量とスクラップ等の冷却材使用量を調整する。
【００１０】
この溶銑に含まれる諸成分の含有質量は、高炉から溶銑が出銑された後や、溶銑を脱硫する予備処理の後等に溶銑サンプルを採取して分析し、別途計測した溶銑重量に乗算して求めることが普通である。溶銑を脱硫する予備処理では、脱硫反応が低酸素条件で有利に進行することから、酸化鉄や気体酸素等の酸素源を供給しない。
【００１１】
例えば、特許文献１，２に記載された発明でも、その静的吹錬制御に用いる溶鋼Ｃ濃度と溶鋼温度の計算式には溶銑中諸成分の濃度と溶銑重量とがインプットされ、酸素使用量との関係から最終的な溶鋼Ｃ濃度と溶鋼温度とが計算されている。
【００１２】
しかし、それらの計算式は直近の同種の吹錬のデータを集めて統計的に解析して作成されたものであって、その式を用いて行う吹錬において、溶銑Ｃ濃度は４質量％以上の高炭素濃度から０．１質量％以下等の低炭素濃度まで大きく変化するために、その濃度変化予定量に誤差があるとそれが吹錬終了時の溶鋼Ｃ濃度に及ぼす影響は大きいはずである。
【００１３】
ところが、溶銑Ｃ濃度の分析精度は、吹錬予定が定まった後から吹錬を開始するまでの、吹錬制御計算のために使うことができる時間の中では、後述するように、精度が低いのが実情である。
【００１４】
従来は、この分析精度の低さを承知していながら、静的吹錬制御のために用意した統計的計算式に溶銑サンプルの分析値を入力し、その分析誤差をこの吹錬に用いる他の諸データのバラツキの中に含めてしまって、その分析誤差の影響を吹錬末期に適用する動的吹錬制御での調整操作に任せて計算していた。
【００１５】
また、静的吹錬制御に用いる統計的な計算式を用意する際に、その分析誤差の影響を含んだまま統計的に解析処理して用意し、そのように用意した統計的な計算式を用いてその後の静的吹錬制御を行ってきた。
【００１６】
また、近年では転炉で溶銑を溶鋼に吹錬するに先立って、溶銑を脱珪する予備処理や溶銑を脱珪し脱燐する予備処理が行われるようになっている。これらの脱珪予備処理や脱燐予備処理は、いずれも酸化反応を利用するものであるので、酸化鉄や気体酸素等の酸素源の供給が必須である。そして、溶銑に酸素源を供給すれば溶銑中のＳｉやＰが酸化されてそれらの濃度が減少するほか、付随的にＣやＦｅも酸化されてしまうのが普通である。
【００１７】
しかし、これらの酸素源を供給して行う予備処理を施した溶銑に関しても、溶銑サンプルのＣ濃度分析精度が低いという実情は上述したのと同じである。したがって、それらの溶銑を転炉で溶鋼に吹錬する際にも、上記の酸素源を供給しない予備処理における場合と同じ問題があった。
【先行技術文献】
【特許文献】
【００１８】
【特許文献１】特開昭５４−１５５１１３号公報
【特許文献２】特開昭６２−１５８８１０号公報
【発明の概要】
【発明が解決しようとする課題】
【００１９】
本発明の目的は、製鋼用転炉における静的吹錬制御の制御精度の向上方法を提供すること、より具体的には、溶銑Ｃ濃度の分析精度が、吹錬予定が定まった後から吹錬を開始するまでの短時間のうちでは低いことに起因した吹錬制御精度への悪影響を解消し、もって、Ｃ濃度が０．５０質量％以下の溶鋼になった後における溶鋼Ｃ濃度の予測精度を向上させる方法を提供することである。
【課題を解決するための手段】
【００２０】
本発明は、以下に列記の通りである。
【００２１】
（１）高炉から出銑された溶銑に対して、酸素源を供給して脱珪や脱燐を行う溶銑予備処理を施すことなく、該溶銑を転炉へ装入し、酸素ガスを供給して溶鋼を製造する製鋼用転炉における吹錬制御方法であって、
前記酸素ガスの供給を開始する前の該溶銑のＣ濃度として、該溶銑の温度と該溶銑に含まれている元素のうち少なくともＳｉ，ＭｎおよびＴｉの濃度分析値とに基づいて計算されるＣ濃度（Ｃ１）を用いて、
前記酸素ガスの供給によって該溶銑のＣ濃度が０．５０質量％以下の溶鋼になった後の該溶鋼中のＣ濃度が目標値に的中するよう、該酸素ガスの供給量を制御すること
を特徴とする製鋼用転炉における吹錬制御方法。
【００２２】
（２）高炉から出銑された溶銑に対して、酸素源を供給して脱珪や脱燐を行う溶銑予備処理を施した後、該溶銑予備処理後の溶銑を転炉へ装入し、酸素ガスを供給して溶鋼を製造する製鋼用転炉における吹錬制御方法であって、
前記溶銑予備処理における溶銑Ｃ濃度の低下量（ΔＣ）を該溶銑予備処理条件に基づいて計算し、
前記酸素ガスの供給を開始する前の該溶銑のＣ濃度として、前記溶銑予備処理を施す前の該溶銑のＣ濃度としての、該溶銑の温度と該溶銑に含まれている元素のうち少なくともＳｉ，ＭｎおよびＴｉの濃度分析値とに基づいて計算されるＣ濃度（Ｃ１）から、前記溶銑予備処理における溶銑中のＣ濃度低下量（ΔＣ）を減じたＣ濃度（Ｃ２）を用いて、
前記酸素ガスの供給によって該溶銑のＣ濃度が０．５０質量％以下の溶鋼になった後の該溶鋼中のＣ濃度が目標値に的中するよう、該酸素ガスの供給量を制御すること
を特徴とする製鋼用転炉における吹錬制御方法。
【発明の効果】
【００２３】
本発明に係る製鋼用転炉における吹錬制御方法により、脱炭吹錬計算に用いる溶銑Ｃ濃度を分析値から計算値に換えて精度を高め、もって、脱Ｃ吹錬を最適化することが可能となる。
【図面の簡単な説明】
【００２４】
【図１】図１は、精密分析による分析Ｃ濃度と（１）式による計算Ｃ濃度との対応を示すグラフである。
【図２】図２は、精密分析による分析Ｃ濃度と、従来のオンラインでの分析Ｃ濃度との対応を示すグラフである。
【図３】図３は、普通銑吹錬について（１）式の計算溶銑Ｃ濃度を用いた場合（実施例）と従来のオンライン分析を用いた場合（比較例）とに関し、サブランス投入時点での目標Ｃ濃度と実際にその時に測定した溶鋼Ｃ濃度との差（動浴狙いとの差）を対比して示すヒストグラムである。
【図４】図４は、脱燐銑について本発明を実施した場合（実施例）と従来の脱燐処理後の溶銑Ｃ濃度の分析値を用いた場合（比較例）とに関し、サブランス投入時点での目標Ｃ濃度と実際にその時に測定した溶鋼Ｃ濃度との差（動浴狙いとの差）を対比して示すヒストグラムである。
【発明を実施するための形態】
【００２５】
本発明を実施するための形態を説明する。以降の説明では、各元素の濃度または含有量に関する「％」は特に断りがない限り「質量％」を意味する。
【００２６】
１．本発明を実施するために必要な設備
本発明は、スクラップ等とともに転炉に装入した溶銑中のＣを除去して溶鋼を製造する際に、溶銑やスクラップ等に含有される成分や温度といった当該吹錬に関係する諸データを収集し、それらの諸データに基づいて、直近の同種の吹錬実績等を参照しつつ、当該吹錬によって製造する溶鋼の成分や温度の目標値に合わせるために必要なスクラップ配合率や副原料などの冷却材使用量と、酸素供給量とを予測して調整する、転炉の静的吹錬制御方法である。
【００２７】
したがって、溶銑量やスクラップ量並びに副原料等の秤量器、酸素流量計を有する酸素供給設備、吹錬関係諸データの収集設備、および直近の吹錬実績等を参考にして必要酸素供給量や冷却材投入量等を計算するために統計的に作成された計算式を有する演算装置といった、一般的な転炉の静的吹錬制御を行うために必要な諸設備を使用する。
【００２８】
他に、溶鋼Ｃ濃度が０．５０％以下の吹錬末期に溶鋼Ｃ濃度と溶鋼温度とを測定するサブランスと、その測定値に基づいてその後の酸素供給必要量や冷却材投入量等を計算する一般的な動的吹錬制御関係の設備を有していることが望ましい。
【００２９】
２．本発明の実施方法
（１）初めに、従来の静的吹錬制御方法に関して説明する。
【００３０】
従来は、高炉から出銑された溶銑から、または溶銑脱硫を施した場合にはその脱硫処理後の溶銑から、サンプルを採取し、発光分光分析法や赤外線燃焼法等の短時間で含有濃度を求めることができる分析方法を用いて、Ｃ，Ｓｉ，Ｍｎ，Ｐ，Ｓ，Ｔｉ等の濃度を知り、それらの濃度をそのまま上記した統計的な計算式に入力して、吹錬目標の溶鋼Ｃ濃度や溶鋼温度に合わせるように、酸素供給量等を調整していた。
【００３１】
しかし、Ｃ濃度が３．３％以上の溶銑領域では、上記分析方法によるＣ濃度の分析値はバラツキが大きく、同一のサンプルに対して複数回分析すると、最大値と最小値とで０．２％程度相違しており、サンプリングから吹錬開始までの１５〜６０分間程度の短時間という制約条件下では、上記分析方法の分析精度を高めることが困難であった。
【００３２】
（２）そこで、本発明者らは、溶銑の飽和Ｃ濃度がＳｉ，Ｍｎ，Ｐ，Ｓ等の濃度と溶銑の温度とから計算されることを参考にして、脱硫処理を施した後の溶銑からサンプルを採取して従来と同様に発光分光分析法や赤外線燃焼法による分析を行い、得られたＳｉ，Ｍｎ，Ｐ，Ｓの質量濃度と、そのサンプリング時の温度とから溶銑Ｃ濃度を推測することを着想した。
【００３３】
脱硫処理後の溶銑に、Ｃ以外の成分と温度とから規定される飽和Ｃ濃度が含有されているかどうかは定かではないが、高炉からの出銑時には１５００℃程度あった溶銑が脱硫処理後には１４００℃以下まで低下していて、そこまでに酸素源は供給されていないので、飽和Ｃ濃度に近い濃度のＣが含有されている可能性がある。
【００３４】
そこで、飽和Ｃ濃度を以下の式（１）の通り算出して、精密分析結果と対比した。
（鉄鋼便覧第２版３１頁より引用）
飽和Ｃ濃度
=(-0.31)・Si+0.003・Mn+(-0.33)・P+(-0.40)・S+0.00257・温度+1.3      ・・・・・・・(1)
この調査において、溶銑サンプルの精密分析値は、Ｃ：４．１〜４．７％，Ｓｉ：０．２０〜０．８０％，Ｍｎ：０．１３〜０．２３％，Ｐ：０．１２０〜０．１４０％，Ｓ：０．０２０〜０．０４０％，溶銑温度は１２３０〜１３６０℃であった。
【００３５】
図１には、精密分析によるＣ濃度と上記（１）式による計算値との対応をグラフで示す。
【００３６】
図１のグラフに示すように、上記（１）式による計算Ｃ濃度は、精密分析Ｃ濃度に対して、±０．０７％の範囲にあることが分かる。
【００３７】
一方、図２には、図１に示したものと同じサンプルについて、従来のオンラインでの赤外線燃焼法での分析の結果をグラフで示す。
【００３８】
図２のグラフに示すように、従来のオンラインでの分析Ｃ濃度は、精密分析Ｃ濃度に対して、−０．３％程度低く計測されており、誤差が大きいことが確認された。
【００３９】
この（１）式は、特定の高炉から出銑した溶銑の温度が１００℃以上低下した条件で適用したもので、条件が異なっても同じ式を適用することが適当であるかどうかは不明である。しかし、高炉からの出銑以降で酸素源を供給していない場合は、上記した（１）式と同様な考え方で溶銑Ｃ濃度の計算式を、溶銑温度と少なくともＳｉ，Ｍｎ，Ｐ，Ｓの分析値とに基づいて、以下の（２）式のように作成することができると考えられる。
【００４０】
計算溶銑Ｃ濃度＝Ａ＋Ｂ×Ｔ＋Σ（αｉ×Ｑｉ  ）          ・・・・・・・（２）
（２）式におけるＡ，Ｂは定数であり、Ｔは溶銑温度（℃）であり、Ｑｉは溶銑成分の濃度（質量％）であり、αｉはＱｉの係数である。
【００４１】
上記（１）式による溶銑Ｃ濃度の計算値である計算溶銑Ｃ濃度を転炉の静的吹錬制御の統計的な計算式に入力して、従来の溶銑サンプルの分析Ｃ濃度をそのまま入力した場合との、転炉の静的吹錬制御の精度向上効果を調査した。
【００４２】
この調査では、計算溶銑Ｃ濃度を用いることによる吹錬末期での溶鋼Ｃ濃度の目標値への的中精度を従来法と比較することにより、転炉の静的吹錬制御の精度向上効果を検討した。転炉の静的吹錬制御による吹錬末期での溶鋼Ｃ濃度の予測は、吹錬開始前に行うので、この吹錬末期での溶鋼Ｃ濃度の予測精度はそのまま静的吹錬制御の的中精度に置き換えられる。
【００４３】
具体的には、静的制御に用いる溶銑Ｃ濃度を分析Ｃ濃度または計算Ｃ濃度として、脱Ｃ吹錬を行った。その脱Ｃ吹錬中には、動的制御を行うためにサブランスを用いて測定した時の溶鋼Ｃ濃度の目標値を予め定めているため、その目標値と実際にそのサブランスを用いて測定した溶鋼Ｃ濃度とを比較することで、本発明の実施効果を調査することができる。
【００４４】
高炉から出銑した溶銑２５０〜２７５トンを溶銑脱硫処理したのみで溶銑脱珪や溶銑脱燐処理を行わずにスクラップ０〜５０トンとともに２５０トン転炉へ装入した。溶銑の成分のオンライン分析値は、Ｃ：４．４〜４．７％，Ｓｉ：０．４０〜０．７０％，Ｍｎ：０．３０〜０．４５％，Ｐ：０．１１０〜０．１４０％，Ｓ：０．０２０〜０．０３０％，溶銑温度：１２５０〜１３４０℃であった。一方、前記した（１）式による計算溶銑Ｃ濃度は、４．４〜４．８％であった。
【００４５】
静的制御には、本発明の実施例も従来例も、酸素原単位計算、熱量計算および副原料使用量の計算を行い、動的制御のためにサブランスを用いて測定する際の溶鋼温度と溶鋼Ｃ濃度とが目標値に合うように、冷却材や副原料を転炉上に設置したバンカーから炉内へ適宜投入した。
【００４６】
上吹き酸素は、（１）式の計算溶銑Ｃ濃度を用いた場合も従来のオンライン分析を用いた場合も、ともに、装入溶銑トンあたり３．５〜４．０Ｎｍ３／ｍｉｎとし、その酸素供給時間は１０〜１２分間であった。底吹きガスにはＮ２またはＣＯ２を使用し、装入溶銑トンあたり０．０４〜０．２０Ｎｍ３／ｍｉｎとした。
【００４７】
なお、この種の吹錬において重要な管理目標である吹錬終点の溶鋼中［Ｐ］は、いずれの条件においても、０．０１０〜０．０１６％程度であり、（１）式の計算溶銑Ｃ濃度を用いた場合も従来のオンライン分析を用いた場合もともに同程度に目標を達成できていた。
【００４８】
図３には、（１）式の計算溶銑Ｃ濃度を用いた場合（実施例）と従来のオンライン分析を用いた場合（比較例）とを上記した条件で実施した場合の、サブランス投入時点での目標Ｃ濃度と実際にその時に測定した溶鋼Ｃ濃度との差を、ヒストグラムで対比して示す。目標としたサブランス投入時のＣ濃度は、０．２〜０．５％の範囲内にある０．３５％等の特定Ｃ濃度である。
【００４９】
図３にヒストグラムで示すように、比較例では動浴Ｃ濃度の誤差は最大で±０．２０％程度あるのに対し、（１）式の計算溶銑Ｃ濃度を用いた実施例では±０．１１％まで減少していた。
【００５０】
この結果から、溶銑の分析誤差の影響は、ほぼそのまま吹錬末期のサブランス測定時の溶鋼Ｃ濃度の誤差となって残っており、酸素供給による脱Ｃ反応の酸素反応効率が安定している条件においては当然であるが、溶銑分析値の精度の影響により注意を払うべきであったことが確認された。
【００５１】
一方、溶銑に酸素源を供給して脱珪、脱燐を行った場合には、その予備処理時に供給した酸素とＣ，Ｓｉ，Ｍｎ，Ｔｉのほか、Ｆｅと反応した比率を考慮しなければならない。したがって、上記した（１）式の考え方をそのまま適用することができない。しかし、予備処理時に供給酸素が種々の元素と反応した量を、多重回帰により解析して溶銑中のＣ濃度低下量（ΔＣ）を推定する（３）式を作成し、（１）式の値（Ｃ１）から（３）式の値（ΔＣ）を差し引くことにより、溶銑Ｃ濃度（Ｃ２）を計算することができると考えられる。
【００５２】
溶銑中のＣ濃度低下量（ΔＣ）＝Σ（βｉ・Ｒｉ）＋δ・温度・・・・・（３）
（３）式におけるＲｉは溶銑予備処理における操業パラメータであり、βｉはＲｉに乗ずる係数であり、δは温度に乗ずる係数である。
【００５３】
今回の調査で考慮した、脱燐処理時の脱Ｃ量計算のための諸パラメータを、表１にまとめて示す。装入Ｃ：３．７〜４．７％，装入Ｓｉ：０．３０〜０．７％，装入Ｔｉ：０．０８〜０．４０％，溶銑温度：１２５０〜１３４０℃である。
【００５４】
【表１】
2015196901.tif 000003
【００５５】
上記（３）式に関し、表１に記載した諸要件に関して多重回帰による解析を行って実験式を作成し、脱Ｐ銑を用いた脱Ｃ吹錬をする際に、その静的制御における溶銑Ｃ濃度の値に前記した（１）式による計算溶銑Ｃ濃度（Ｃ１）から（３）式による溶銑中のＣ濃度低下量（ΔＣ）を減じた溶銑Ｃ濃度（Ｃ２）を用いた場合と、その溶銑Ｃ濃度の値に溶銑脱Ｐ処理後にサンプルを採取して従来の燃焼法により分析した値を用いた場合とについて、前記した脱硫予備処理のみ行った場合の調査と同様に比較調査を行った。その具体的な方法とその実施結果を比較しつつ説明する。
【００５６】
脱燐予備処理では、高炉から出銑した溶銑２５０〜２７５トンを溶銑脱硫処理した後、スクラップ０〜５０トンとともに転炉へ装入した。その溶銑の成分のオンライン分析値は、先に溶銑脱珪や溶銑脱燐処理を行わない場合について記載したものと同じである。
【００５７】
上吹き酸素は装入溶銑トンあたり、１．０〜１．５Ｎｍ３／ｍｉｎとし、その酸素供給時間は６〜１４ｍｉｎであった。底吹きガスにはＮ２を使用し、流量は装入溶銑トンあたり０．２５Ｎｍ３／ｍｉｎとした。上底吹きガスを吹込み、生石灰および冷却材を投入して行う溶銑脱燐処理を経た脱燐銑を、スクラップ０〜５０トンとともに転炉へ装入した。溶銑脱燐処理後の溶銑成分のオンライン分析値は、［Ｃ］：３．３〜３．８％，［Ｓｉ］：≦０．０１％，［Ｍｎ］：０．１１〜０．３０％，［Ｐ］：０．０１８〜０．０５５％であった。
【００５８】
前述のように脱燐銑については（１）式のままでは適用できないため、（１）式と（３）式とを組み合わせて用いる。本発明では、直近９００チャージの溶銑脱燐処理時のデータについて、表１に示すパラメータを用いてＣ濃度低下量（ΔＣ）に関する多重線型回帰による解析を行った。得られた係数を用いて、この吹錬時の脱燐処理時Ｃ濃度低下量（ΔＣ）を一次線型結合の形で数式化して求めた。回帰に使用したＣ濃度低下量は、直近データそれぞれについて、サブランス測定時の目標Ｃ濃度とその際の溶鋼Ｃ濃度の実績との差が０となるように脱燐処理後Ｃ濃度を求め、この値と計算溶銑Ｃ濃度（Ｃ１）との差から求めた。
【００５９】
なお、脱燐処理時脱炭量の推定方法については、表１のパラメータを用いた多重線型回帰に限るわけではない。排ガス情報等のパラメータを追加したり、理論的な脱炭量の式を構築しフィッティングを行ったりしてもよい。これにより得られた計算脱燐銑Ｃ濃度（Ｃ２）は、３．３〜３．８％であった。
【００６０】
上吹き酸素は、静的吹錬制御に供する酸素供給開始前の溶銑中Ｃ濃度に、計算脱燐銑Ｃ濃度（Ｃ２）を用いた場合も従来の脱燐銑のオンライン分析値を用いた場合も、ともに、装入溶銑トンあたり３．５〜４．０Ｎｍ３／ｍｉｎとし、その酸素供給時間は１０〜１２分間であった。底吹きガスにはＮ２またはＣＯ２を使用し、装入溶銑トンあたり０．０４〜０．２０Ｎｍ３／ｍｉｎとした。
【００６１】
なお、この種の吹錬において重要な管理目標である吹錬終点の溶鋼中［Ｐ］は、いずれの条件においても０．００６〜０．０１６％程度であり、（１）式の計算溶銑Ｃ濃度を用いた場合も従来のオンライン分析を用いた場合も、ともに、同程度に目標を達成できていた。
【００６２】
図４には、上記した条件で本発明を実施した場合（実施例）と従来の脱燐処理後の溶銑Ｃ濃度の分析値を用いた場合（比較例）とに関し、サブランス投入時点での目標Ｃ濃度と実際にその時に測定した溶鋼Ｃ濃度との差を、ヒストグラムで対比して示す。目標としたサブランス投入時のＣ濃度は、普通銑吹錬時と同様に０．２〜０．５％の範囲内にある０．３５％等の特定Ｃ濃度である。
【００６３】
図４にヒストグラムで示すように、比較例では動浴Ｃ濃度の誤差は最大で±０．１８％程度あったのに対し、実施例では±０．１２％まで減少していた。
【００６４】
以上より、普通銑吹錬および脱燐銑を用いた脱炭吹錬において、脱炭吹錬計算に計算Ｃ濃度を使用することにより、動浴Ｃ濃度の狙い精度が向上することが確認された。
【００６５】
上記の検討では、表１に示すパラメータを用いて多重線型回帰による解析を行い、脱燐処理時のＣ濃度低下量（ΔＣ）を一次線型結合の形で数式化して求めた。ただし、吹錬の実情に即して、Ｃ濃度低下量（ΔＣ）の計算値に大きな影響がある項目として脱Ｃ酸素効率等を含めて多重回帰などにより関係式を作成しておけば、上記の検討と同様に本発明を実施することが可能である。
【実施例】
【００６６】
（実施例１）
高炉から出銑した溶銑２５０〜２７５トンを溶銑脱硫処理したのみで溶銑脱珪や溶銑脱燐処理を行わずに、スクラップ０〜５０トンとともに２５０トン転炉へ装入した。溶銑の成分のオンライン分析値は、Ｃ：４．４〜４．７％，Ｓｉ：０．４０〜０．７０％，Ｍｎ：０．３０〜０．４５％，Ｐ：０．１１０〜０．１４０％，Ｓ：０．０２０〜０．０３０％，溶銑温度：１２５０〜１３４０℃であった。前記した（１）式による計算溶銑Ｃ濃度（Ｃ１）は、４．４〜４．８％であった。
【００６７】
静的制御における酸素ガス供給開始前の溶銑Ｃ濃度の値には上記の計算溶銑Ｃ濃度（Ｃ１）を用い、吹錬終了時の目標である溶鋼中Ｃ濃度：０．０６％に的中させるための酸素ガス供給量を算出した。
【００６８】
上吹き酸素供給速度は、装入溶銑トンあたり３．５〜４．０Ｎｍ３／ｍｉｎとし、その酸素供給時間は１０〜１５分間であった。底吹きガスにはＮ２またはＣＯ２を使用し、装入溶銑トンあたり０．０４〜０．２０Ｎｍ３／ｍｉｎとした。
【００６９】
吹錬の途中で、静的制御計算によって溶鋼中Ｃ濃度が０．３５％と推定した時点でサブランスを用いて転炉内溶鋼の温度とＣ濃度を測定し、その後、動的吹錬制御式を用いて酸素供給量や冷却材投入量を調整して、吹錬を終了した。
【００７０】
これらの吹錬でのサブランスによる溶鋼中Ｃ％の測定値は０．３５±０．１１％に収まっていて良好であり、その結果、吹錬終了時の溶鋼中Ｃ％は目標値である０．０６％に対して、±０．０１％の範囲内に１００％的中していた。
【００７１】
（実施例２）
上記の実施例１で用いた溶銑の温度および成分範囲と同じ温度および成分範囲を有する溶銑２５０〜２７５トンを溶銑脱硫処理した後、スクラップ０〜５０トンとともに２５０トン転炉へ装入し、溶銑脱燐処理を行った。
【００７２】
その上吹き酸素流量は装入溶銑トンあたり１．０〜１．５Ｎｍ３／ｍｉｎとし、その酸素供給時間は６〜１４分間であった。底吹きガスにはＮ２を使用し、流量は装入溶銑トンあたり０．２５Ｎｍ３／ｍｉｎとした。溶銑脱燐処理後の溶銑成分のオンライン分析値は、［Ｃ］：３．３〜３．８％，［Ｓｉ］：≦０．０１％，［Ｍｎ］：０．１１〜０．３０％，［Ｐ］：０．０１８〜０．０５５％であり、前記した（１）式の値（Ｃ１）から（３）式の値（ΔＣ）を差し引いた溶銑Ｃ濃度の計算値（Ｃ２）は、３．３〜３．８％であった。
【００７３】
静的制御における酸素ガス供給開始前の溶銑Ｃ濃度の値には、上記の計算溶銑Ｃ濃度（Ｃ２）を用い、吹錬終了時の目標である溶鋼中Ｃ濃度：０．０６％に的中させるための酸素ガス供給量を算出した。
【００７４】
上吹き酸素供給速度は、装入溶銑トンあたり３．５〜４．０Ｎｍ３／ｍｉｎとし、その酸素供給時間は１０〜１２分間であった。底吹きガスにはＮ２またはＣＯ２を使用し、装入溶銑トンあたり０．０４〜０．２０Ｎｍ３／ｍｉｎとした。
【００７５】
吹錬の途中で、静的制御計算によって溶鋼中Ｃ濃度が０．３５％と推定した時点でサブランスを用いて転炉内溶鋼の温度とＣ濃度を測定し、その後、動的吹錬制御式を用いて酸素供給量や冷却材投入量を調整して、吹錬を終了した。
【００７６】
これらの吹錬でのサブランスによる溶鋼中Ｃ％の測定値は０．３５±０．１２％に収まっていて良好であり、その結果、吹錬終了時の溶鋼中Ｃ％は目標値である０．０６％に対して、±０．０１％の範囲内に１００％的中していた。
【図１】
2015196901.tif 000004
【図２】
2015196901.tif 000005
【図３】
2015196901.tif 000006
【図４】
2015196901.tif 000007